(57)【要約】  化粧料等の増粘剤として好適に使用できるジェル組成物を提供する。  （メタ）アクリル酸（ａ）１００質量部、アルキル基の炭素数が１８〜２４である（メタ）アクリル酸アルキルエステル（ｂ）２．５〜５質量部、およびエチレン性不飽和基を２個以上有する化合物（ｃ）０．１質量部以下を含む単量体の共重合体であるアルキル変性カルボキシル基含有重合体の中和物と、アニオン系乳化剤及びノニオン系乳化剤の少なくとも一方とを含む、ジェル組成物。【特許請求の範囲】
【請求項１】
（メタ）アクリル酸（ａ）１００質量部、アルキル基の炭素数が１８〜２４である（メタ）アクリル酸アルキルエステル（ｂ）２．５〜５質量部、およびエチレン性不飽和基を２個以上有する化合物（ｃ）０．１質量部以下を含む単量体の共重合体であるアルキル変性カルボキシル基含有重合体の中和物と、アニオン系乳化剤及びノニオン系乳化剤の少なくとも一方とを含む、ジェル組成物。
【請求項２】
前記アニオン系乳化剤の含有量が、０．０５質量％〜１質量％（固形分）の範囲内にあり、ｐＨが４〜５．６の範囲にある、請求項１に記載のジェル組成物。
【請求項３】
前記ノニオン系乳化剤の含有量が、０．０５質量％〜１質量％（固形分）の範囲内にあり、ｐＨが４〜１３の範囲にある、請求項１に記載のジェル組成物。
【請求項４】
前記エチレン性不飽和基を２個以上有する化合物（ｃ）が、ペンタエリスリトールアリルエーテル、ジエチレングリコールジアリルエーテル、ポリエチレングリコールジアリルエーテルおよびポリアリルサッカロースからなる群より選ばれた少なくとも１種である、請求項１〜３のいずれかに記載のジェル組成物。
【請求項５】
前記アニオン系乳化剤がアルキル硫酸塩であり、前記ノニオン系乳化剤がポリオキシエチレンアルキルエーテルである、請求項１〜４のいずれかに記載のジェル組成物。
【請求項６】
請求項１〜５のいずれかに記載のジェル組成物を含む、化粧料。
【請求項７】
（メタ）アクリル酸（ａ）１００質量部、アルキル基の炭素数が１８〜２４である（メタ）アクリル酸アルキルエステル（ｂ）２．５〜５質量部、およびエチレン性不飽和基を２個以上有する化合物（ｃ）０．１質量部以下を含む単量体の共重合体であるアルキル変性カルボキシル基含有重合体と、アルカリ成分とを混合して、前記アルキル変性カルボキシル基含有重合体の中和物を調製する工程、及び
前記アルキル変性カルボキシル基含有重合体の中和物と、アニオン系乳化剤及びノニオン系乳化剤の少なくとも一方とを混合する工程、
を備える、ジェル組成物の製造方法。
【発明の詳細な説明】
【技術分野】
【０００１】
本発明は、例えば、シャンプーなどのヘアケアや、ボディシャンプー、洗顔料などのスキンケア等に用いられる、粘稠液状やジェル状化粧料の増粘剤として好適に使用できるジェル組成物、その製造方法、及び当該ジェル組成物を含む化粧料に関する。
【背景技術】
【０００２】
化粧料の増粘剤としては、例えば、キサンタンガム等の天然物系、ヒドロキシエチルセルロース等の半合成物系、およびカルボキシビニルポリマーやアルキル変性カルボキシビニルポリマー等の合成物系等が幅広く使用されている。特に、カルボキシビニルポリマーやアルキル変性カルボキシビニルポリマー等のカルボキシル基含有重合体は、少量の使用量で優れた増粘性を示し、化粧料の使用感をコントロールできることから、種々の化粧料に使用されている。【０００３】
カルボキシル基含有重合体としては、例えば、アクリル酸と架橋剤としてのペンタエリスリトールアリルエーテルとを特定の混合溶媒中で反応させたカルボキシビニルポリマー（特許文献１参照）や、特定量のオレフィン系不飽和カルボン酸単量体と特定量の（メタ）アクリル酸アルキルエステル（アルキル基の炭素数が１０〜３０）とを反応させた共重合体（特許文献２参照）、特定量のオレフィン系不飽和カルボン酸単量体と特定量の（メタ）アクリル酸アルキルエステル（アルキル基の炭素数が１０〜３０）と架橋剤とを反応させた共重合体（特許文献３参照）、オレフィン系不飽和カルボン酸単量体と（メタ）アクリル酸アルキルエステル（アルキル基の炭素数が８〜３０）とを反応させた共重合体（特許文献４参照）等のアルキル変性カルボキシビニルポリマーが知られている。これらカルボキシル基含有重合体は、通常、水等に溶解させた後、アルカリ成分で中和して０．１〜１質量％程度の中和粘稠液とすることにより、化粧料に用いられる。【０００４】
これら中和粘稠液は、化粧料を構成する主原料である乳化剤の影響により、粘度や安定性が低下したり、重合体の一部が析出するといった問題があった。
【先行技術文献】
【特許文献】
【０００５】
【特許文献１】米国特許第５３４２９１１号公報
【特許文献２】特開昭５１−６１９０号公報
【特許文献３】特開昭５９−２３２１０７号公報
【特許文献４】米国特許第５００４５９８号明細書
【発明の概要】
【発明が解決しようとする課題】
【０００６】
本発明は、化粧料等の増粘剤として好適に使用できるジェル組成物、その製造方法、及び当該ジェル組成物を含む化粧料を提供することを主な目的とする。
【課題を解決するための手段】
【０００７】
本発明者らは、上記課題を解決するために鋭意検討した。その結果、（メタ）アクリル酸（ａ）１００質量部、アルキル基の炭素数が１８〜２４である（メタ）アクリル酸アルキルエステル（ｂ）２．５〜５質量部、およびエチレン性不飽和基を２個以上有する化合物（ｃ）０．１質量部以下を含む単量体の共重合体であるアルキル変性カルボキシル基含有重合体の中和物と、アニオン系乳化剤及びノニオン系乳化剤の少なくとも一方とを含むジェル組成物は、アニオン系乳化剤及びノニオン系乳化剤の少なくとも一方と混合する前後における粘度差が非常に大きいことを見出した。これにより、アニオン系乳化剤またはノニオン系乳化剤を混合する前の低粘度の状態で、所望の成分を均一性高く分散・溶解させることができ、その後に、アニオン系乳化剤及びノニオン系乳化剤の少なくとも一方を加えることにより、好適に高粘度のジェル組成物が得られることを見出した。当該ジェル組成物は、増粘性に優れ、化粧料等の増粘剤として好適に使用できる。【０００８】
すなわち、本発明は、下記の構成を備える発明を提供する。
項１．  （メタ）アクリル酸（ａ）１００質量部、アルキル基の炭素数が１８〜２４である（メタ）アクリル酸アルキルエステル（ｂ）２．５〜５質量部、およびエチレン性不飽和基を２個以上有する化合物（ｃ）０．１質量部以下を含む単量体の共重合体であるアルキル変性カルボキシル基含有重合体の中和物と、アニオン系乳化剤及びノニオン系乳化剤の少なくとも一方とを含む、ジェル組成物。
項２．  前記アニオン系乳化剤の含有量が、０．０５質量％〜１質量％（固形分）の範囲内にあり、ｐＨが４〜５．６の範囲にある、項１に記載のジェル組成物。
項３．  前記ノニオン系乳化剤の含有量が、０．０５質量％〜１質量％（固形分）の範囲内にあり、ｐＨが４〜１３の範囲にある、項１に記載のジェル組成物。
項４．  前記エチレン性不飽和基を２個以上有する化合物（ｃ）が、ペンタエリスリトールアリルエーテル、ジエチレングリコールジアリルエーテル、ポリエチレングリコールジアリルエーテルおよびポリアリルサッカロースからなる群より選ばれた少なくとも１種である、項１〜３のいずれかに記載のジェル組成物。
項５．  前記アニオン系乳化剤がアルキル硫酸塩であり、前記ノニオン系乳化剤がポリオキシエチレンアルキルエーテルである、項１〜４のいずれかに記載のジェル組成物。
項６．  項１〜５のいずれかに記載のジェル組成物を含む、化粧料。
項７．  （メタ）アクリル酸（ａ）１００質量部、アルキル基の炭素数が１８〜２４である（メタ）アクリル酸アルキルエステル（ｂ）２．５〜５質量部、およびエチレン性不飽和基を２個以上有する化合物（ｃ）０．１質量部以下を含む単量体の共重合体であるアルキル変性カルボキシル基含有重合体と、アルカリ成分とを混合して、前記アルキル変性カルボキシル基含有重合体の中和物を調製する工程、及び
前記アルキル変性カルボキシル基含有重合体の中和物と、アニオン系乳化剤及びノニオン系乳化剤の少なくとも一方とを混合する工程、
を備える、ジェル組成物の製造方法。
【発明の効果】
【０００９】
本発明によれば、化粧料等の増粘剤として好適に使用できるジェル組成物及びその製造方法を提供することができる。
【発明を実施するための形態】
【００１０】
本発明のジェル組成物は、（メタ）アクリル酸（ａ）１００質量部、アルキル基の炭素数が１８〜２４である（メタ）アクリル酸アルキルエステル（ｂ）２．５〜５質量部、およびエチレン性不飽和基を２個以上有する化合物（ｃ）０．１質量部以下を含む単量体の共重合体であるアルキル変性カルボキシル基含有重合体の中和物と、アニオン系乳化剤及びノニオン系乳化剤の少なくとも一方とを含むことを特徴とする。以下、本発明のジェル組成物、その製造方法、及び当該ジェル組成物を含む化粧料について、詳述する。
【００１１】
なお、本発明において、「アクリル酸及びメタクリル酸」を総称して「（メタ）アクリル酸」という。また、本発明において、「中和粘稠液」とは、アルキル変性カルボキシル基含有重合体の水分散液のｐＨが所定値（通常、ｐＨが３．５〜６．５程度）となるように、アルキル変性カルボキシル基含有重合体の水分散液にアルカリ成分（例えば水酸化ナトリウム等のアルカリ金属水酸化物、トリエタノールアミン、ジイソプロパノールアミン等のアミン類等）を混合して、得られた粘性液体を意味する。また、「１質量％中和粘稠液」とは、アルキル変性カルボキシル基含有重合体の中和物の割合が１質量％である中和粘稠液を意味する。
【００１２】
本発明において、アルキル変性カルボキシル基含有重合体の中和物は、アルキル変性カルボキシル基含有重合体が前述のようなアルカリ成分で部分中和または完全中和された化合物である。本発明のジェル組成物（特に、ｐＨが３．５〜６．５程度の場合）においてアルキル変性カルボキシル基含有重合体の中和物は、通常、アルキル変性カルボキシル基含有重合体の部分中和物である。なお、アルキル変性カルボキシル基含有重合体を中和する前のｐＨは、通常、２．５〜３程度である。
【００１３】
アルキル変性カルボキシル基含有重合体は、（メタ）アクリル酸（以下、成分（ａ）ということがある）１００質量部と、アルキル基の炭素数が１８〜２４である（メタ）アクリル酸アルキルエステル（以下、成分（ｂ）ということがある）２．５〜５質量部と、エチレン性不飽和基を２個以上有する化合物（以下、成分（ｃ）ということがある）０．１質量部以下との共重合体である。すなわち、本発明のアルキル変性カルボキシル基含有重合体は、少なくとも、成分（ａ）及び（ｂ）が共重合されたものであり、必要に応じて成分（ｃ）についても共重合されている。
【００１４】
本発明において、（メタ）アクリル酸（成分（ａ））としては、アクリル酸及びメタクリル酸の少なくとも一方を使用することができる。
【００１５】
アルキル基の炭素数が１８〜２４である（メタ）アクリル酸アルキルエステル（成分（ｂ））は、（メタ）アクリル酸と、アルキル基の炭素数が１８〜２４である高級アルコールとのエステルである。成分（ｂ）の具体例としては、（メタ）アクリル酸とステアリルアルコールとのエステル（すなわち、（メタ）アクリル酸ステアリル）、（メタ）アクリル酸とエイコサノールとのエステル（すなわち、（メタ）アクリル酸エイコサニル）、（メタ）アクリル酸とベヘニルアルコールとのエステル（すなわち、（メタ）アクリル酸ベヘニル）、（メタ）アクリル酸とテトラコサノールとのエステル（すなわち、（メタ）アクリル酸テトラコサニル）などを挙げることができる。これらの中でも、アルキル変性カルボキシル基含有重合体の中和物と、化粧料などに配合されることの多いカチオン性ポリマーとの共存下においても、透明性の高いジェル組成物による増粘効果に優れていることから、メタクリル酸ステアリル、メタクリル酸エイコサニル、メタクリル酸ベヘニル、メタクリル酸テトラコサニル等が好適に用いられる。
【００１６】
アルキル変性カルボキシル基含有重合体において、単量体を構成している成分（ｂ）は、１種類を用いてもよいし、２種類以上を用いてもよい。成分（ｂ）を２種類以上用いて共重合するときは、例えば、日本油脂株式会社製の商品名ブレンマーＶＭＡ−７０（メタクリル酸ステアリルが１０質量部〜２０質量部、メタクリル酸エイコサニルが１０質量部〜２０質量部、メタクリル酸ベヘニルが５９質量部〜８０質量部及びメタクリル酸テトラコサニルが１質量部以下の混合物）を用いることが出来る。
【００１７】
アルキル変性カルボキシル基含有重合体における成分（ｂ）の割合は、（メタ）アクリル酸（成分（ａ））１００質量部に対して、２．５質量部〜５質量部である。アニオン系乳化剤及びノニオン系乳化剤の少なくとも一方の共存下において、ジェル組成物の粘度を効果的に高める観点からは、成分（ｂ）の割合は、成分（ａ）１００質量部に対して、好ましくは１質量部〜３質量部が挙げられる。なお、成分（ｂ）の割合が、成分（ａ）１００質量部に対して２．５質量部未満である場合には、アニオン系乳化剤及びノニオン系乳化剤の少なくとも一方の共存下において、ジェル組成物の粘度が低くなりやすく、一方、５質量部を越える場合にも、ジェル組成物の粘度が低くなりやすい。
【００１８】
エチレン性不飽和基を２個以上有する化合物（成分（ｃ））は、重合性を有するエチレン性不飽和基を２個以上有する化合物である。本発明において、成分（ｃ）は、必要に応じて、アルキル変性カルボキシル基含有重合体の単量体を構成する。成分（ｃ）の好ましい具体例としては、ペンタエリスリトールジアリルエーテル、ペンタエリスリトールトリアリルエーテル、ペンタエリスリトールテトラアリルエーテル等のペンタエリスリトールのポリアリルエーテル（これらのそれぞれ及び２種以上の混合物を「ペンタエリスリトールアリルエーテル」と総称する）や、ジエチレングリコールジアリルエーテル、ポリエチレングリコールジアリルエーテル、ポリアリルサッカロース等が挙げられる。アルキル変性カルボキシル基含有重合体において、必要に応じて単量体を構成する成分（ｃ）は、１種類であってもよいし、２種類以上であってもよい。
【００１９】
アルキル変性カルボキシル基含有重合体における成分（ｃ）の割合としては、（メタ）アクリル酸（成分（ａ））１００質量部に対して、０．１質量部以下、好ましくは０．０００１〜０．０５質量部、より好ましくは０．００１〜０．０４４質量部が挙げられる。成分（ｃ）の割合が、０．１質量部を超えると、ジェル組成物の粘度が低下しやすく、当該ジェル組成物を用いた化粧料の安定性が劣化するおそれがある。
【００２０】
本発明のアルキル変性カルボキシル基含有重合体には、前述の成分（ａ）〜（ｃ）以外の単量体（成分（ａ）〜（ｃ）の少なくとも１種と共重合可能な他の単量体）が共重合されていてもよい。例えば、（メタ）アクリル酸ラウリルを成分（ａ）〜（ｃ）の総量１００質量部に対して０質量部を超え１質量部以下の割合で使用することもできる。また、本発明において、アルキル変性カルボキシル基含有重合体を構成する単量体における、成分（ａ）〜（ｃ）の合計割合としては、特に制限されないが、好ましくは５０質量％以上、より好ましくは８０質量％〜１００質量％程度、さらに好ましくは９０質量％〜１００質量％程度、特に好ましくは９５質量％〜１００質量％程度が挙げられる。当該合計割合は、実質的に１００質量％であってもよい。
【００２１】
アルキル変性カルボキシル基含有重合体の製造方法としては、特に制限されず、少なくとも前述の成分（ａ）及び成分（ｂ）を含む原料、並びに重合開始剤を溶媒に添加した溶液を、不活性ガス雰囲気下で攪拌しながら加熱して、重合する方法等がある。
【００２２】
不活性ガス雰囲気とするための不活性ガスとしては、特に制限されないが、窒素ガス、アルゴンガスなどがある。
【００２３】
また、溶媒は、少なくとも成分（ａ）及び成分（ｂ）は溶解するが、生成するアルキル変性カルボキシル基含有重合体は溶解せず、共重合反応を阻害しなければ、特に限定されない。溶媒の具体例としては、ノルマルペンタン、ノルマルヘキサン、ノルマルヘプタン、シクロペンタン、シクロヘキサン等の炭化水素溶媒；酢酸メチル、酢酸エチル、酢酸プロピル、酢酸ブチル等のエステル系溶媒などがある。溶媒は、１種類で使用してもよいし、２種類以上を組み合わせて使用してもよい。これらの溶媒の中でも、ノルマルヘキサン、ノルマルへプタン、酢酸エチルなどが好適に用いられる。
【００２４】
溶媒の使用量は、攪拌操作性の向上と、経済性の観点から、成分（ａ）１００質量部に対して、３００質量部〜５，０００質量部とすることが好ましい。
【００２５】
重合開始剤としては、例えば、ラジカル重合開始剤が好ましい。重合開始剤の具体例としては、α、α’−アゾイソブチロニトリル、２，２’−アゾビス（２，４−ジメチルバレロニトリル）、２，２’−アゾビス（メチルイソブチレート）などがある。これらの中でも、高分子量のアルキル変性カルボキシル基含有重合体が得られやすい観点から、２，２’−アゾビス（メチルイソブチレート）が好ましい。重合開始剤は、１種類で使用してもよいし、２種類以上を組み合わせて使用してもよい。
【００２６】
重合開始剤の使用量としては、反応速度を適度に保つ観点から、成分（ａ）１モルに対して、好ましくは０．００００３モル〜０．００２モル程度である。重合開始剤の使用量が０．００００３モル以上であることにより、反応速度が遅くなりすぎず、経済的である。また、重合開始剤の使用量が０．００２モル以下であることにより、重合が急激に進行することを抑制し、重合反応の制御が容易となる。
【００２７】
重合温度としては、反応速度を適度に保つ観点から、好ましくは５０℃〜９０℃程度、より好ましくは５５℃〜７５℃程度である。
【００２８】
重合時間は、重合温度などによって異なるが、通常、０．５時間〜５時間程度である。
【００２９】
重合後の分散液から、乾燥時間を短くし、共重合体の塊状化を抑制する観点から、例えば８０℃〜１３０℃に加熱して溶媒を除去することにより、アルキル変性カルボキシル基含有重合体を得ることができる。このときの加熱温度を８０℃以上とすることにより、乾燥時間を短くすることができる。また、加熱温度を１３０℃以下とすることにより、アルキル変性カルボキシル基含有重合体の水への分散性の低下を好適に抑制することができる。
【００３０】
アニオン系乳化剤及びノニオン系乳化剤の少なくとも一方の共存下においても、ジェル組成物の粘度および透明性を高め、さらに、アニオン系乳化剤及びノニオン系乳化剤と混合する前後における粘度差を大きくする観点からは、アルキル変性カルボキシル基含有重合体（アニオン系乳化剤及びノニオン系乳化剤の少なくとも一方の共存下にないもの）は、１質量％中和粘稠液とした場合の２５℃下における粘度が５，０００ｍＰａ・ｓ以下であることが好ましく、１００〜１０００ｍＰａ・ｓ程度であることがより好ましい。
【００３１】
なお、本発明において、粘度は、実施例に記載された方法により測定された値を意味する。
【００３２】
本発明のジェル組成物において、アルキル変性カルボキシル基含有重合体の中和物の含有量としては、特に制限されないが、好ましくは０．１質量％〜２質量％程度、より好ましくは０．５質量％〜１．５質量％程度が挙げられる。
【００３３】
アニオン系乳化剤としては、前述のアルキル変性カルボキシル基含有重合体の中和物との共存下において、ジェル組成物の粘度を高める観点からは、好ましくはポリオキシエチレン（以下ＰＯＥと略す場合がある）ラウリルエーテル硫酸ナトリウム、ＰＯＥイソデシルエーテル硫酸アンモニウム等のポリオキシエチレンアルキルエーテル硫酸塩；ＰＯＥラウリルエーテルリン酸エステル、ＰＯＥトリデシルエーテルリン酸エステル等のポリオキシエチレンアルキルエーテルリン酸エステル；ラウリル硫酸アンモニウム、ラウレス硫酸アンモニウム、ラウリル硫酸トリエチルアミン、ラウレス硫酸トリエチルアミン、ラウリル硫酸トリエタノールアミン、ラウレス硫酸トリエタノールアミン、ラウリル硫酸モノエタノールアミン、ラウレス硫酸モノエタノールアミン、ラウリル硫酸ジエタノールアミン、ラウレス硫酸ジエタノールアミン、ラウリル硫酸ナトリウム、ラウレス硫酸ナトリウム、ラウレス硫酸カリウム、ラウリル硫酸カリウム等のアルキル硫酸塩；ドデシルベンゼンスルホン酸ナトリウム等のスルホン酸塩；ジオクチルスルホコハク酸ナトリウム等のスルホコハク酸塩；ラウリン酸カリウム、ステアリン酸ナトリウム等の脂肪酸塩などが挙げられる。これらの中でも、本発明のジェル組成物を化粧料に配合した際の泡立ちがよく、コンディショニング効果が得られる観点から、ラウリル硫酸ナトリウムなどのラウリル硫酸塩、ラウレス硫酸ナトリウムなどのラウレス硫酸塩を用いることが好ましい。これらアニオン系乳化剤は、それぞれ１種を単独で用いてもよいし、２種以上を組み合わせて用いてもよい。
【００３４】
また、ノニオン系乳化剤としては、前述のアルキル変性カルボキシル基含有重合体の中和物との共存下において、ジェル組成物の粘度を高める観点からは、好ましくはポリオキシエチレンラウリルエーテル、ＰＯＥトリデシルエーテル、ＰＯＥセチルエーテル、ＰＯＥステアリルエーテル等のポリオキシエチレンアルキルエーテル；ポリオキシエチレン・ポリオキシプロピレン(以下ＰＯＰと略す場合がある)ラウリルエーテル、ＰＯＥ・ＰＯＰセチルエーテル、ＰＯＥ・ＰＯＰステアリルエーテル等のポリオキシエチレン・ポリオキシプロピレンアルキルエーテル；ＰＯＥソルビタンモノオレエート、ＰＯＥソルビタンモノステアレート、ＰＯＥソルビタンジステアレート等のポリオキシエチレンソルビタン脂肪酸エステル；ＰＯＥソルビットモノオレエート、ＰＯＥソルビットモノステアレート、ＰＯＥソルビットジステアレート等のポリオキシエチレンソルビット脂肪酸エステル；ＰＯＥグリセリンモノオレエート、ＰＯＥグリセリンモノステアレート、ＰＯＥグリセリンジステアレート等のポリオキシエチレングリセリン脂肪酸エステル；ＰＯＥモノオレエート、ＰＯＥモノステアレート、ＰＯＥジステアレート等のポリオキシエチレン脂肪酸エステル；ＰＯＥヒマシ油、ＰＯＥ硬化ヒマシ油、ＰＯＥ硬化ヒマシ油モノラウレート、ＰＯＥ硬化ヒマシ油モノイソステアレート等のポリオキシエチレンヒマシ油誘導体；ＰＯＥラウリルアミン、ＰＯＥステアリルアミン等のポリオキシエチレンアルキルアミン；ショ糖ラウリン酸エステル、ショ糖ミリスチン酸エステル等のショ糖脂肪酸エステルなどが挙げられる。これらの中でも、本発明のジェル組成物を化粧料に配合した際の泡立ちがよく、低刺激性でコンディショニング効果が得られる観点から、ポリオキシエチレンラウリルエーテルなどを用いることが好ましい。これらノニオン系乳化剤は、それぞれ１種を単独で用いてもよいし、２種以上を組み合わせて用いてもよい。
【００３５】
また、本発明においては、アニオン系乳化剤とノニオン系乳化剤とを併用してもよい。
【００３６】
本発明のジェル組成物において、アニオン系乳化剤及びノニオン系乳化剤の含有量としては例えば、本発明のジェル組成物のｐＨを低く設定（例えば、ｐＨが４〜５．６程度の範囲）した場合にも、高粘度特性を発揮させる観点からは、アニオン系乳化剤の含有量としては、好ましくは０．０５質量％〜１質量％（固形分）程度、より好ましくは０．１質量％〜０．５質量％（固形分）程度である。また、本発明のジェル組成物のｐＨを幅広い範囲に設定（例えば、ｐＨが４〜１３程度の範囲）した場合にも、高粘度特性を発揮させる観点からは、ノニオン系乳化剤の含有量としては、好ましくは０．０５質量％〜１質量％（固形分）程度、より好ましくは０．１質量％〜０．５質量％（固形分）程度である。
【００３７】
本発明のジェル組成物においては、例えばアニオン系乳化剤の量を０．０５質量％〜１質量％(固形分)程度、より好ましくは０．１質量％〜０．５質量％(固形分)程度に設定することにより、ｐＨが４〜５．６の範囲という低いｐＨ下において、高粘度のジェル組成物とすることができ、化粧料等の増粘剤として好適に使用できる。また、本発明のジェル組成物は、このような低いｐＨの範囲において、アニオン系乳化剤を添加する前後における粘度差が特に大きいため、例えば、アニオン系乳化剤を添加する前の低粘度の状態で、種々の成分を均一に混合しておき、その後に、アニオン系乳化剤を添加することによって、低ｐＨの範囲で好適に高粘度のジェル組成物とすることができる。
【００３８】
また、本発明のジェル組成物においては、例えばノニオン系乳化剤の量を０．０５質量％〜１質量％(固形分)程度、より好ましくは０．１質量％〜０．５質量％(固形分)程度に設定することにより、ｐＨが４〜１３の範囲という幅広いｐＨ下において、高粘度のジェル組成物とすることができ、化粧料等の増粘剤として好適に使用できる。また、本発明のジェル組成物は、このような幅広いｐＨの範囲において、ノニオン系乳化剤を添加する前後における粘度差が特に大きいため、例えば、ノニオン系乳化剤を添加する前の低粘度の状態で、種々の成分を均一に混合しておき、その後に、ノニオン系乳化剤を添加することによって、低ｐＨの範囲で好適に高粘度のジェル組成物とすることができる。
【００３９】
本発明のジェル組成物は、ｐＨが４〜５．６と小さい場合には、アニオン系乳化剤の含有量を０．０５質量％〜１質量％(固形分)程度とすることで、粘度を例えば１５，０００ｍＰａ・ｓ以上、さらには２０，０００ｍＰａ・ｓ以上とすることができる。なお、この場合の粘度の上限値としては、通常、２００，０００ｍＰａ・ｓ程度である。
【００４０】
また、本発明のジェル組成物は、ｐＨが４〜１３と幅広い範囲において、ノニオン系乳化剤の含有量を０．０５質量％〜１質量％(固形分)程度とすることで、粘度を例えば２０，０００ｍＰａ・ｓ以上、さらには３０，０００ｍＰａ・ｓ以上とすることができる。なお、この場合の粘度の上限値としては、通常、２００，０００ｍＰａ・ｓ程度である。
【００４１】
本発明のジェル組成物が、高い粘性を備えており、化粧料等に対する増粘剤として好適に使用できる機序の詳細は、必ずしも明らかではないが、例えば、次のように考えることができる。すなわち、本発明においては、ジェル組成物に含まれるアルキル変性カルボキシル基含有重合体の中和物が、前述の成分（ａ）〜（ｃ）を上記所定量で共重合されたものであることにより、アルキル変性カルボキシル基含有重合体の中和物と、アニオン系乳化剤及びノニオン系乳化剤の少なくとも一方が、水中において好適に会合体を形成して増粘するため、高い粘度を備えるジェル組成物になっているものと考えられる。
【００４２】
本発明のジェル組成物は、成分（ａ）〜（ｃ）以外にも、通常、水を含有する。本発明のジェル組成物における水の含有量は、特に限定されないが、９１．４〜９９．３質量％が好ましく、より好ましくは９２．０〜９９．０質量％である。
【００４３】
また、本発明ジェル組成物は、その目的を損なわない範囲で、他の増粘剤、アルコール類、ｐＨ調整剤、保湿剤、油剤、塩類、カチオン性界面活性剤、両性界面活性剤、キレート剤、防腐剤、酸化防止剤、紫外線吸収剤、色素および香料等の各種添加剤を含んでいてもよい。本発明のジェル組成物は、シャンプーなどのヘアケアや、ボディシャンプー、洗顔料などのスキンケア等に用いられる、粘稠液状やジェル状の化粧料の増粘剤として好適に使用できる。本発明の化粧料は、本発明のジェル組成物を含んでおり、化粧料に配合される各種美容成分をさらに含んでいてもよい。
【００４４】
本発明のジェル組成物の製造方法としては、特に制限されないが、例えば、下記の工程を備える製造方法によって、好適に製造することができる。
（メタ）アクリル酸（ａ）１００質量部、アルキル基の炭素数が１８〜２４である（メタ）アクリル酸アルキルエステル（ｂ）２．５〜５質量部、およびエチレン性不飽和基を２個以上有する化合物（ｃ）０．１質量部以下を含む単量体の共重合体である、前述のアルキル変性カルボキシル基含有重合体と、前述のアルカリ成分とを混合して、前記アルキル変性カルボキシル基含有重合体の中和物を調製する工程
前記アルキル変性カルボキシル基含有重合体の中和物と、前記アニオン系乳化剤及びノニオン系乳化剤の少なくとも一方とを混合する工程
【００４５】
なお、上記の製造方法においては、アニオン系乳化剤及びノニオン系乳化剤の少なくとも一方を混合する前及び後の少なくとも一方において、アルカリ成分を添加して、ジェル組成物のｐＨを所望の値に調整することができる。
【００４６】
本発明のジェル組成物の製造方法においては、さらに、各種添加剤を混合してもよい。各種添加剤は、前記アルキル変性カルボキシル基含有重合体の中和物と、アニオン系乳化剤及びノニオン系乳化剤の少なくとも一方とを混合する前後のいずれにおいても混合することができる。
【実施例】
【００４７】
以下に実施例及び比較例を示して本発明を詳細に説明する。但し本発明は実施例に限定されるものではない。【００４８】
（粘度測定）
ＢＨ型回転粘度計を用いて、２５℃でスピンドルローターＮｏ．７の回転速度を毎分２０回転として１分後の粘度を測定した。【００４９】
（製造例１）
攪拌機、温度計、窒素吹き込み管および冷却管を備えた５００ｍＬ容の四つ口フラスコに、アクリル酸４５ｇ（０．６２５モル）、ブレンマーＶＭＡ７０（日本油脂株式会社製：メタクリル酸ステアリルが１０〜２０質量部、メタクリル酸エイコサニルが１０〜２０質量部、メタクリル酸ベヘニルが５９〜８０質量部およびメタクリル酸テトラコサニルの含有量が１質量部以下の混合物）１．４ｇ、ペンタエリスリトールアリルエーテル（ペンタエリスリトールトリアリルエーテルとペンタエリスリトールテトラアリルエーテルの混合物）０．０２ｇ、ノルマルヘキサン１５０ｇおよび２，２’−アゾビスメチルイソブチレート０．０８１ｇ（０．０００３５モル）を仕込んだ。その後、フラスコの内容物を均一に攪拌しながら、フラスコ内の酸素を除去するために、溶液中に窒素ガスを吹き込んだ。その後、攪拌と窒素ガスの吹き込みを続けた状態で、内容物を加熱するため、オイルバスの設定を６０〜６５℃に設定し、４時間保持した。その後、オイルバスの設定温度を９０℃に設定して、ノルマルヘキサンを除去した。その後、フラスコの内容物を減圧乾燥機(Yamatho社製、バキュームドライオーブンDP33)に移し、オーブンの設定温度を１１０℃に設定し、設定圧力を１０ｍｍＨｇに設定して８時間乾燥し、白色微粉末状のアルキル変性カルボキシル基含有重合体（重合体１）４５ｇを得た。【００５０】
（製造例２）
製造例１において、ブレンマーＶＭＡ７０（日本油脂株式会社製）の使用量を１．１２５ｇに変更し、ペンタエリスリトールアリルエーテル（ペンタエリスリトールトリアリルエーテルとペンタエリスリトールテトラアリルエーテルの混合物）の使用量を０．０２ｇから０．１３５ｇに変更したこと以外は製造例１と同様にして、白色微粉末状のアルキル変性カルボキシル基含有重合体（重合体２）４５ｇを得た。【００５１】
＜ジェル組成物のｐＨと粘度との関係の評価＞
（参考例１）
ディスパー羽根（Φ４０ｍｍ）をセットした超高速攪拌システムＴ．Ｋ．ロボミックス（プライミクス株式会社製）を使用して、蒸留水９８７．７ｇの入った２Ｌビーカーに、１０ｇの重合体１を毎分５０００回転の攪拌速度下、徐々に投入して分散させた。５０００回転で１０分間攪拌した後、攪拌速度を毎分３０００回転に下げ、２０分間攪拌継続した。その後、毎分１４００回転の攪拌速度で１８質量％水酸化ナトリウム水溶液２．３ｇを入れ、内容物が均一となるまで攪拌し、ｐＨ３．８程度の中和粘稠液を調製した。次に、１８質量％水酸化ナトリウム水溶液を所定量加えて均一に攪拌することによって、表１に示されるようにｐＨを変化させて、中和粘稠液の各ｐＨにおける粘度を測定した（表１の乳化剤含量０質量％）。結果を表１に示す。【００５２】
【表１】
2017170201.tif 000002
【００５３】
（実施例１〜４）
参考例１と同様にして重合体１がｐＨ３．８程度に調整された中和粘稠液１４４ｇを、２００Ｌビーカーに小分けし、４枚パドル翼（Φ５０ｍｍ）を用いて毎分５００回転の攪拌速度下で、表２に記載の各含量（それぞれ、ラウリル硫酸ナトリウム含量またはラウレス硫酸ナトリウム含量が、０．１質量％(固形分)、０．５０質量％(固形分)）となるようにして、ラウリル硫酸ナトリウム（花王株式会社製のエマール１０Ｇ、ラウリル硫酸ナトリウム９８質量％）と蒸留水、ラウレス硫酸ナトリウム（花王株式会社製のエマール２０Ｃ、ラウレス硫酸ナトリウム２５質量％）と蒸留水（それぞれ、ジェル組成物が１５０ｇとなる量）をゆっくり添加し、攪拌速度を毎分１０００回転に上げて１時間混合して、各ジェル組成物を調製した。次に、得られたジェル組成物に、１８質量％水酸化ナトリウム水溶液を所定量加えて均一に攪拌することにより、表２に示されるようにｐＨを変化させて、中和粘稠液の各ｐＨにおける粘度を測定した。結果を表２に示す。【００５４】
【表２】
2017170201.tif 000003
【００５５】
表２に示される結果から明らかな通り、実施例１〜４においては、ｐＨが４〜５．６程度という低いｐＨ下において、高粘度のジェル組成物となることが分かる。さらに、アニオン系乳化剤を添加する前後における粘度差が非常に大きいため、アニオン系乳化剤を添加する前の低粘度の状態で、種々の成分を均一に混合し、その後に、アニオン系乳化剤を添加することによって、低ｐＨの範囲で好適に高粘度のジェル組成物を作製できることが分かる。すなわち、低いｐＨの範囲において、アニオン系乳化剤を添加する前（表１の乳化剤含量０質量％（参考例１））では、組成物の粘度が非常に低く、各成分を容易に均一分散、溶解させることが可能であり、その後に、所定量のアニオン系乳化剤を加える（それぞれ、ラウリル硫酸ナトリウム含量またはラウレス硫酸ナトリウム含量が、０．１質量％、０．５０質量％）ことにより、高粘度のジェル組成物が得られることが分かる。【００５６】
（参考例２）
重合体１の代わり重合体２を用いたこと以外は、参考例１と同様にして、ｐＨ３．８程度の中和粘稠液を調製した。次に、１８質量％水酸化ナトリウム水溶液を所定量加えて均一に攪拌することによって、表３に示されるようにｐＨを変化させて、中和粘稠液の各ｐＨにおける粘度を測定した（表３の乳化剤含量０質量％）。結果を表３に示す。【００５７】
【表３】
2017170201.tif 000004
【００５８】
（比較例１）
参考例２と同様にして重合体２（重合体１に比して、高架橋度の重合体）がｐＨ３．８程度に調整された中和粘稠液１４４ｇを、２００Ｌビーカーに小分けし、４枚パドル翼（Φ５０ｍｍ）を用いて毎分５００回転の攪拌速度下で、表４に記載の含量（ラウリル硫酸ナトリウム含量が０．１質量％(固形分)）となるようにして、ラウリル硫酸ナトリウム（花王株式会社製のエマール１０Ｇ、ラウリル硫酸ナトリウム９８質量％）と蒸留水（ジェル組成物が１５０ｇとなる量＝５．８５ｇ）をゆっくり添加し、攪拌速度を毎分１０００回転に上げて１時間混合して、ジェル組成物を調製した。次に、得られたジェル組成物に、１８質量％水酸化ナトリウム水溶液を所定量加えて均一に攪拌することにより、表４に示されるようにｐＨを変化させて、中和粘稠液の各ｐＨにおける粘度を測定した。結果を表４に示す。【００５９】
【表４】
2017170201.tif 000005
【００６０】
表３、表４に示される結果から明らかな通り、参考例２のように重合体２（重合体１に比して、高架橋度の重合体）を用いた場合、ｐＨが４〜５．６の範囲という低いｐＨの範囲において、アニオン系乳化剤を添加する前（表３の乳化剤含量０質量％（参考例２））の粘度が高いため、実施例１〜４と比較すると、各成分を均一に分散、溶解させにくいことが分かる。参考例２にさらにアニオン系乳化剤を添加した比較例１においても、ジェル組成物の粘度はそれほど上昇しないことが分かる。【００６１】
（実施例５，６）
参考例１と同様にして重合体１がｐＨ３．８程度に調整された中和粘稠液１４４ｇを、２００Ｌビーカーに小分けし、４枚パドル翼（Φ５０ｍｍ）を用いて毎分５００回転の攪拌速度下で、表５に記載の各含量（それぞれ、ポリオキシエチレンラウリルエーテル含量が、０．１質量％(固形分)、０．５０質量％(固形分)）となるようにして、ポリオキシエチレンラウリルエーテル（花王株式会社製のエマルゲン１０８、ポリオキシエチレンラウリルエーテル１００質量％）と蒸留水（それぞれ、ジェル組成物が１５０ｇとなる量）をゆっくり添加し、攪拌速度を毎分１０００回転に上げて１時間混合して、各ジェル組成物を調製した。次に、得られたジェル組成物に、１８質量％水酸化ナトリウム水溶液を所定量加えて均一に攪拌することにより、表５に示されるようにｐＨを変化させて、中和粘稠液の各ｐＨにおける粘度を測定した。結果を表５に示す。【００６２】
【表５】
2017170201.tif 000006
【００６３】
表５に示される結果から明らかな通り、実施例５，６においては、ｐＨが４〜１３程度という広い範囲において、高粘度のジェル組成物とすることができることが分かる。さらに、ノニオン系乳化剤を添加する前後における粘度差が非常に大きいため、ノニオン系乳化剤を添加する前の低粘度の状態で、種々の成分を均一に混合し、その後に、ノニオン系乳化剤を添加することによって、幅広いｐＨの範囲で好適に高粘度のジェル組成物を作製できることが分かる。すなわち、幅広いｐＨの範囲において、ノニオン系乳化剤を添加する前（表１の乳化剤含量０質量％（参考例１））では、組成物の粘度が非常に低く、各成分を容易に均一分散、溶解させることが可能であり、その後に、所定量のノニオン系乳化剤を加える（それぞれ、ポリオキシエチレンラウリルエーテル含量が、０．１質量％(固
形分)、０．５０質量％(固形分)）ことにより、高粘度のジェル組成物が得られることが
分かる。【００６４】
（比較例２）
参考例２と同様にして重合体２（重合体１に比して、高架橋度の重合体）がｐＨ３．８程度に調整された中和粘稠液１４４ｇを、２００Ｌビーカーに小分けし、４枚パドル翼（Φ５０ｍｍ）を用いて毎分５００回転の攪拌速度下で、表６に記載の含量（ポリオキシエチレンラウリルエーテル含量が０．５０質量％(固形分)）となるようにして、ポリオキシエチレンラウリルエーテル（花王株式会社製のエマルゲン１０８、ポリオキシエチレンラウリルエーテル１００質量％）と蒸留水（ジェル組成物が１５０ｇとなる量＝５．２５ｇ）をゆっくり添加し、攪拌速度を毎分１０００回転に上げて１時間混合して、ジェル組成物を調製した。次に、得られたジェル組成物に、１８質量％水酸化ナトリウム水溶液を所定量加えて均一に攪拌することにより、表６に示されるようにｐＨを変化させて、中和粘稠液の各ｐＨにおける粘度を測定した。結果を表６に示す。【００６５】
【表６】
2017170201.tif 000007
【００６６】
表３、表６に示される結果から明らかな通り、参考例２のように重合体２（重合体１に比して、高架橋度の重合体）を用いた場合、ｐＨが４〜１２程度の幅広い範囲において、ノニオン系乳化剤を添加する前（表３の乳化剤含量０質量％（参考例２））の粘度が高いため、実施例５，６と比較すると、各成分を均一に分散、溶解させにくいことが分かる。ここにノニオン系乳化剤を加えると（比較例２）、ｐＨ４〜１２の範囲において粘度が高くなるが、ノニオン系乳化剤を加える前の粘度が高すぎるため、利用しにくいジェル組成物といえる。
【国際調査報告】
2017170201.tif 000008
2017170201.tif 000009
2017170201.tif 000010
2017170201.tif 000011